(57)【特許請求の範囲】
【請求項１】
（Ａ）ナイロン樹脂１００重量部、（Ｂ）ガラス繊維１０〜１５０重量部および（Ｃ）銅化合物０．０１〜２重量部を含有するものであって、
（Ａ）ナイロン樹脂において
（ａ）５０重量％を越え９８重量％以下が、ナイロン６構造単位とナイロン６６構造単位の共重合体であり、ナイロン６構造単位を７５重量％以上有するナイロン（ａ−１）であり、
２重量％以上５０重量％未満がナイロン６（ｂ）であることを特徴とする二色成形用樹脂組成物。
【請求項２】
（ａ−１）成分ナイロンがナイロン６構造単位を９８〜８０重量％含有する共重合体である請求項１記載の二色成形用樹脂組成物。
【請求項３】
（ａ−１）成分ナイロンがナイロン６６構造単位を２〜２０重量％の範囲で含有する請求項２記載の二色成形用樹脂組成物。
【請求項４】
（Ａ）ナイロン樹脂１００重量部に対して、（Ｂ）ガラス繊維１０〜１５０重量部および（Ｃ）銅化合物０．０１〜２重量部を含有するものであって、
（Ａ）ナイロン樹脂において
（ａ）５０重量％を越え９８重量％以下が、ナイロン６６構造単位とナイロン６構造単位の共重合体であり、ナイロン６６構造単位を７５重量％以上有するナイロン（ａ−２）であり、
（ｂ）２重量％以上５０重量％未満が、ナイロン６（ｂ）であることを特徴とする二色成形用樹脂組成物。
【請求項５】
（ａ−２）成分のナイロンがナイロン６６構造単位を９８〜８０重量％含有する共重合体である請求項４記載の二色成形用樹脂組成物。
【請求項６】
（ａ−２）成分ナイロンがナイロン６構造単位を２〜２０重量％の範囲で含有する請求項５記載の二色成形用樹脂組成物。
【請求項７】
銅化合物が１価の銅化合物である請求項１〜６いずれかに記載の二色成形用樹脂組成物。
【請求項８】
１価の銅化合物がハロゲン化第１銅である請求項７記載の二色成形用樹脂組成物。
【請求項９】
請求項１〜８いずれかの二色成形用樹脂組成物を用いて二色成形することを特徴とする二色成形品の製造方法。
【請求項１０】
請求項１〜８いずれかの二色成形用樹脂組成物から二色成形された二色成形品。
【発明の詳細な説明】
【０００１】
【発明の属する技術分野】
本発明は、耐熱性、成形製品表面外観、寸法安定性、成形品の接着性が優れた二色成形用樹脂組成物に関する。
【０００２】
【従来の技術】
ナイロン樹脂は、その優れた射出成形性、耐熱性、強靱性、耐オイル・ガソリン性、耐磨耗性などを利して、自動車、機械部品の分野で射出成形品として広範に利用されている。上記分野でのナイロン樹脂の開発経緯は基本的には金属材料からの代替が主体であり、軽量化、防錆化などの利点の多い部品から実用化が進んできた。更に最近はナイロン樹脂材料の高性能化および成形加工技術の進展に伴って、大型且つ複雑形状で、従来技術では樹脂化が困難とされてきた部品へのナイロン樹脂の適用が検討されるようになっている。このような難度の高い部品を樹脂化するためには射出成形や押し出し成形、ブロー成形などの単独成形技術だけでは不十分で、切削、接着、溶着などの後加工技術をを組み合わせることが必要となる。しかし、従来のナイロン樹脂材料は、このような後加工への適用性まで考慮したものとは言えず、たとえば２つ以上のパーツからなるガラス繊維強化ナイロン樹脂成形品を二色成形法などによって接着して用いる場合には、特に部品が大型の場合、接着部分の強度が不十分であるという傾向があった。
【０００３】
【発明が解決しようとする課題】
本発明は上述したように、成形流動性、成形品の表面平滑性、機械強度が高く、従来のナイロン樹脂における問題点であった二色成形品の接合部の接着性が高い樹脂組成物および成形品の提供を課題とする。
【０００４】
【課題を解決するための手段】
そこで本発明者らは上記の課題を解決すべく検討した結果、ガラス繊維強化ナイロン樹脂においてマトリクス樹脂として特定の組成のナイロン樹脂２種以上を併用し、更に銅化合物を含むことにより目的が達成されることを見出し本発明に到達した。即ち本発明は、１．「（Ａ）ナイロン樹脂１００重量部、（Ｂ）ガラス繊維１０〜１５０重量部および（Ｃ）銅化合物０．０１〜２重量部を含有するものであって、（Ａ）ナイロン樹脂において（ａ）５０重量％を越え９８重量％以下が、ナイロン６構造単位とナイロン６６構造単位の共重合体であり、ナイロン６構造単位を７５重量％以上有するナイロン（ａ−１）であり、２重量％以上５０重量％未満がナイロン６（ｂ）であることを特徴とする二色成形用樹脂組成物。」
２．「（ａ−１）成分ナイロンがナイロン６構造単位を９８〜８０重量％含有する共重合体である前記１記載の二色成形用樹脂組成物。」
３．「（ａ−１）成分ナイロンがナイロン６６構造単位を２〜２０重量％の範囲で含有する前記２記載の二色成形用樹脂組成物。」
４．「（Ａ）ナイロン樹脂１００重量部に対して、（Ｂ）ガラス繊維１０〜１５０重量部および（Ｃ）銅化合物０．０１〜２重量部を含有するものであって、
（Ａ）ナイロン樹脂において
（ａ）５０重量％を越え９８重量％以下が、ナイロン６６構造単位とナイロン６構造単位の共重合体であり、ナイロン６６構造単位を７５重量％以上有するナイロン（ａ−２）であり、（ｂ）２重量％以上５０重量％未満が、ナイロン６（ｂ）であることを特徴とする二色成形用樹脂組成物。」
５．「（ａ−２）成分のナイロンがナイロン６６構造単位を９８〜８０重量％含有する共重合体である前記４記載の二色成形用樹脂組成物。」
６．「（ａ−２）成分ナイロンがナイロン６構造単位を２〜２０重量％含有する前記５記載の二色成形用樹脂組成物。」
７．「銅化合物が１価の銅化合物である前記いずれかの二色成形用樹脂組成物。」
８．「１価の銅化合物がハロゲン化第１銅である前記いずれかのの二色成形用樹脂組成物。」
９．「前記いずれかの二色成形用樹脂組成物を用いて二色成形することを特徴とする二色成形品の製造方法。」
１０．「前記いずれかの二色成形用樹脂組成物から二色成形された二色成形品。」であり、大きく分けると分野、課題を同一とし、ナイロン６を主体とするもの、および主にナイロン６６を主体とするものの２つの発明からなる。
【０００５】
【発明の実施の形態】
以下、本発明の実施の形態を説明する。本発明において「重量」とは「質量」を意味する。
【０００６】
本発明のポリアミド樹脂では、５０〜９８重量％が、ナイロン６構造単位、すなわちカプラミド構造を７５重量％以上、好ましくは８０重量％以上有するナイロン（ａ−１）、またはナイロン６６構造単位、すなわちヘキサメチレンジアミン由来の構造およびアジピン酸由来の構造の和を７５重量％以上、好ましくは８０重量％以上有するナイロン（ａ−２）を必須成分とする。
【０００７】
上記（ａ−１）および（ａ−２）は共重合体であることが可能で、共重合し得るポリアミド形成性成分の例としては、６ーアミノカプロン酸（ａ−１の場合を除く）、１１ーアミノウンデカン酸、１２ーアミノドデカン酸、パラアミノメチル安息香酸などのアミノ酸、εーアミノカプロラクタム（ａ−１の場合を除く）、ωーラウロラクタムなどのラクタム、テトラメチレンジアミン、ヘキサメレンジアミン、２ーメチルペンタメチレンジアミン、ウンデカメチレンジアミン、ドデカメチレンジアミン、２，２，４ー／２，４，４ートリメチルヘキサメチレンジアミン、５ーメチルノナメチレンジアミン、メタキシレンジアミン、パラキシリレンジアミン、１，３ービス（アミノメチル）シクロヘキサン、１，４ービス（アミノメチル）シクロヘキサン、１ーアミノー３ーアミノメチルー３，５，５ートリメチルシクロヘキサン、ビス（４ーアミノシクロヘキシル）メタン、ビス（３ーメチルー４ーアミノシクロヘキシル）メタン、２，２ービス（４ーアミノシクロヘキシル）プロパン、ビス（アミノプロピル）ピペラジン、アミノエチルピペラジンなどの脂肪族、脂環族、芳香族のジアミン、およびアジピン酸、スペリン酸、アゼライン酸、セバシン酸、ドデカン二酸、テレフタル酸、イソフタル酸、２ークロロテレフタル酸、２ーメチルテレフタル酸、５ーメチルイソフタル酸、５ーナトリウムスルホイソフタル酸、ヘキサヒドロテレフタル酸、ヘキサヒドロイソフタル酸などの脂肪族、脂環族、芳香族のジカルボン酸が挙げられ、カプラミド構造またはヘキサメチレンアジパミド構造相手となるこれら共重合成分の共重合量は通常２〜２０重量％、好ましくは４〜１５重量％の範囲である。この中でも特に有用な共重合ナイロン樹脂は、２００℃以上の融点を有する耐熱性や強度に優れたナイロン樹脂であり、具体的な例としては、（ａ−２）のグループに属するものとして、ナイロン６６構造単位が多いものであって、ナイロン６６／６コポリマーが例示される。
【０００８】
共重合比としては６６／６の重量比が８０／２０〜９８／２、さらに８５／１５〜９６／４の範囲が好ましい。
【０００９】
また、（ａ−１）のグループに属するものとして、ナイロン６構造単位が多いものであって、ナイロン６／６６コポリマーが例示される。これらのコポリマーの共重合比としては６／６６の重量比が８０／２０〜９８／２、さらに８５／１５〜９６／４の範囲が好ましい。
【００１０】
ここで用いられるナイロン樹脂の重合度には特に制限がないが、１％の濃硫酸（９８％）溶液中、２５℃で測定した相対粘度が、１．５〜５．０の範囲、特に２．０〜４．０の範囲のものが好ましく使用される。
【００１１】
本発明では（ａ）成分として配合されるナイロン以外のナイロン樹脂（ｂ）が配合される。なお（ａ）成分として（ａ−１）に定義されるポリアミドを配合した場合、（ｂ）成分として（ａ−２）成分に定義される組成比を有するものを配合することができ、一方（ａ）成分として（ａ−２）に定義されるナイロン樹脂を配合した場合、（ｂ）成分として（ａ−１）成分に定義される組成比を有するものを配合することもできる。
【００１２】
本発明で（ｂ）成分として用いられるナイロン樹脂とは、アミノ酸、ラクタムあるいはジアミンとジカルボン酸からなる重合構造を主たる構成成分とするナイロンである。その主要構成成分の代表例としては、６ーアミノカプロン酸、εーアミノカプロラクタムなどのラクタムが挙げられる。
【００１３】
本発明において、とくに有用なナイロン樹脂（ｂ）の具体的な例としては、ポリカプロアミド（ナイロン６）である。
【００１４】
これらナイロン樹脂の重合度には特に制限がなく、１％の濃硫酸溶液中、２５℃で測定した相対粘度が、１．５〜５．０の範囲、特に２．０〜４．０の範囲のものが好ましい。
【００１５】
本発明においてはマトリクス樹脂として前記（ａ）および（ｂ）成分のナイロン樹脂を併用することが二色成形時の接着部強度の高い製品を得る上で重要である。併用によって二色成形時の接着部強度の高い製品が得られる理由は明確ではないが、１種類のポリアミドを樹脂組成物の固化・結晶化挙動が変化し、成形品接着部の混和性が増すものと推定される。さらにその挙動はナイロン６構造単位を多量成分とする（ａ−１）を配合する場合でも、ナイロン６６構造単位を多量成分とする（ａ−２）であって、これらが構造単位が異なっていても、これらは結晶性への寄与度が高いという観点から共通の作用を有しているものと考えられる。
【００１６】
本発明においては（Ｂ）成分として用いられるガラス繊維は、平均繊維径５〜１５μｍであることが好ましく、その繊維長には特に制限はない。通常は押し出し混練作業性の高いストランド長３ｍｍのガラス繊維が本発明の組成物の原料として使用できるが、ストランド長１ｍｍ以上のガラス繊維と繊維長２０〜５００μｍのガラス繊維を混合物として原料に使用することもできる。また、ストランド長の異なるガラス繊維を２種以上併用する際には、用いるガラス繊維の平均径が２μｍ以上異なる種類のものを使用することも好ましい方法である。
【００１７】
本発明の樹脂組成物中の全ガラス繊維含有量はナイロン樹脂１００重量部に対して１０〜１５０重量部の範囲であり、２０〜８０重量部の範囲が更に好ましい。
【００１８】
ガラス繊維の含有量が少ないと得られる成形品の強度が不足し、逆にガラス繊維の含有量が多いと二色成形品の接合部の接着性低下が起こる傾向がある。
【００１９】
本発明で（Ｃ）成分として用いられる銅化合物の具体的な例としては、塩化第一銅、塩化第二銅、臭化第一銅、臭化第二銅、ヨウ化第一銅、ヨウ化第二銅、硫酸第二銅、硝酸第二銅、リン酸銅、酢酸第一銅、酢酸第二銅、サリチル酸第二銅、ステアリン酸第二銅、安息香酸第二銅および前記無機ハロゲン化銅とキシリレンジアミン、２ーメルカプトベンズイミダゾール、ベンズイミダゾールなどとの錯化合物などが挙げられる。なかでも１価の銅化合物とりわけ１価のハロゲン化銅化合物が好ましく、酢酸第１銅、ヨウ化第１銅などを特に好適な銅化合物として例示できる。銅化合物の添加量は生成する樹脂組成物の成形品を二色成形法で接着した際の溶着部強度を向上せしめるに足る量であるが、これには通常ナイロン樹脂１００重量部に対して０．０１〜２重量部が求められ、さらに０．０１５〜１重量部の範囲であることが好ましい。銅化合物の添加量が少ないと二色成形した際の溶着部強度が不足となる傾向があり、逆に量が多いと溶融成形時に金属銅の遊離が起こり、着色により製品の価値を減ずることがある。本発明では銅化合物と併用する形でハロゲン化アルカリを添加することも可能である。このハロゲン化アルカリ化合物の例としては、塩化リチウム、臭化リチウム、ヨウ化リチウム、塩化カリウム、臭化カリウム、ヨウ化カリウム、臭化ナトリウムおよびヨウ化ナトリウムを挙げることができ、ヨウ化カリウム、ヨウ化ナトリウムが特に好まししく、これらを配合する場合、その和が、ナイロン樹脂１００重量部に対して０．０２〜４重量部の範囲、さらに０．０３〜３重量部の範囲であることが好ましい。
【００２０】
本発明においては上記の特定のガラス繊維以外にも繊維状／非繊維状無機強化材を添加することも可能であり、それら強化剤の具体例としては、炭素繊維、チタン酸カリウィスカ、酸化亜鉛ウィスカ、硼酸アルミウィスカ、アラミド繊維、アルミナ繊維、炭化珪素繊維、セラミック繊維、アスベスト繊維、石コウ繊維、金属繊維などの繊維状充填剤、ワラステナイト、ゼオライト、セリサイト、カオリン、マイカ、クレー、パイロフィライト、ベントナイト、アスベスト、タルク、アルミナシリケートなどの珪酸塩、アルミナ、酸化珪素、酸化マグネシウム、酸化ジルコニウム、酸化チタン、酸化鉄などの金属化合物、炭酸カルシウム、炭酸マグネシウム、ドロマイトなどの炭酸塩、硫酸カルシウム、硫酸バリウムなどの硫酸塩、水酸化マグネシウム、水酸化カルシウム、水酸化アルミニウムなどの水酸化物、ガラスビーズ、セラミックビーズ、窒化ホウ素、炭化珪素およびシリカなどの非繊維状充填剤が挙げられ、これらは中空であってもよく、さらにはこれら充填剤を２種類以上併用することも可能である。また、これら繊維状／非繊維状充填材をイソシアネート系化合物、有機シラン系化合物、有機チタネート系化合物、有機ボラン系化合物、エポキシ化合物などのカップリング剤で予備処理して使用することは、より優れた機械的強度を得る意味において好ましい。
【００２１】
また本発明のナイロン樹脂組成物にエポキシ基、アミノ基、イソシアネート基、水酸基、メルカプト基、ウレイド基の中から選ばれた少なくとも１種の官能基を有するアルコキシシランの添加は、機械的強度、靱性などの向上に有効である。かかる化合物の具体例としては、γ−グリシドキシプロピルトリメトキシシラン、γ−グリシドキシプロピルトリエトキシシシラン、β−（３，４−エポキシシクロヘキシル）エチルトリメトキシシランなどのエポキシ基含有アルコキシシラン化合物、γ−メルカプトプロピルトリメトキシシラン、γ−メルカプトプロピルトリエトキシシランなどのメルカプト基含有アルコキシシラン化合物、γ−ウレイドプロピルトリエトキシシラン、γ−ウレイドプロピルトリメトキシシシラン、γ−（２−ウレイドエチル）アミノプロピルトリメトキシシランなどのウレイド基含有アルコキシシラン化合物、γ−イソシアナトプロピルトリエトキシシラン、γ−イソシアナトプロピルトリメトキシシラン、γ−イソシアナトプロピルメチルジメトキシシラン、γ−イソシアナトプロピルメチルジエトキシシラン、γ−イソシアナトプロピルエチルジメトキシシラン、γ−イソシアナトプロピルエチルジエトキシシラン、γ−イソシアナトプロピルトリクロロシランなどのイソシアナト基含有アルコキシシラン化合物、γ−（２−アミノエチル）アミノプロピルメチルジメトキシシラン、γ−（２−アミノエチル）アミノプロピルトリメトキシシラン、γ−アミノプロピルトリメトキシシランなどのアミノ基含有アルコキシシラン化合物、γ−ヒドロキシプロピルトリメトキシシラン、γ−ヒドロキシプロピルトリエトキシシランなどの水酸基含有アルコキシシラン化合物などなどが挙げられる。
【００２２】
さらに、本発明のナイロン樹脂組成物には、タルク、カオリン、有機リン化合物、ポリエーテルエーテルケトンなどの結晶核剤、次亜リン酸塩などの着色防止剤、ヒンダードフェノール、ヒンダードアミンなどの酸化防止剤、熱安定剤、滑剤、紫外線防止剤、着色剤、などの添加剤を添加することができる。
【００２３】
本発明のナイロン樹脂組成物の調製方法は特定の方法に限定されないが、具体的且つ効率的な例として原料のナイロン樹脂、ガラス繊維および銅化合物の混合物を単軸あるいは２軸の押出機、バンバリーミキサー、ニーダーおよびミキシングロールなど公知の溶融混練機に供給して用いるナイロン樹脂の融点に応じて２２０〜３３０℃の温度で溶融混練する方法などを挙げることができる。
【００２４】
本発明において二色成形時の接着強度向上に効果のある銅化合物の添加は上記溶融混練過程のいずれでなされても良い。また、原料ナイロン樹脂の重合時に予め添加されていてもよい。このようにして得られた本発明のナイロン樹脂組成物は、耐熱性、成形製品表面外観、寸法安定性、二色成形時の接着性が均衡して優れたものであり、二色成形として通常の２種以上の溶融樹脂を同時に射出または押し出し成形する成形法におけると同様、射出成形や押し出し成形、ブロー成形で得られた成形品を射出成形金型内にインサートし、次いで新たに射出成形を行って両者を接着せしめて用いる場合に特に有用であり、この利点を生かしてたとえば自動車のインテークマニホールドなどの吸気系部品、オイルタンクなどの中空形状部品用などに好適に用いることができる。
【００２５】
【実施例】
以下に実施例を示し、本発明を更に具体的に説明する。また、実施例及び比較例中に示された配合割合で％の値は重量％を意味する。
【００２６】
また、以下の実施例において材料強度、流動性、成形品表面平滑性、接着強度の評価は、次の方法により行った。
［材料強度］以下の標準方法に従って測定した。
引張強度    ：ＡＳＴＭ  Ｄ６３８
曲げ弾性率    ：ＡＳＴＭ  Ｄ７９０
［流動性］幅１０ｍｍ、厚さ２ｍｍ、全長６００ｍｍの渦巻き形状を有するスパイラルフロー測定金型を用い、射出成形温度２８０℃、射出成形圧力３０ｋｇｆ／ｃｍ２、金型温度８０℃の条件下で材料を射出成形した際に金型内を流れた距離を測定して流動性の指標とした。流動長が長いほど流動性が良好であることを示す。
［表面平滑性］８０ｘ８０ｘ３ｍｍの角板を射出成形し、得られた成形品表面で蛍光灯の反射像の鮮明度を肉眼観察し、平滑性の指標とした。
◎：蛍光灯の反射像が明瞭に観察される。
○：蛍光灯の反射像が不明瞭ながらも観察される。
△：蛍光灯の反射像が観察できない。
［接着強度測定］
曲げ疲労測定用試験片を半割りした形であり、図１に示す表面形状で厚さ１０ｍｍの試験片を、以下説明する方法で得られた樹脂組成物を射出成形法で成形した。この成形片１つを曲げ疲労試験片用金型にインサートし、残りの部分を同じ樹脂組成物で新たに射出成形し、図１の辺Ａが接合部となる図２に示す形状の成形品を得た。この成形品の引っ張り試験を行い、破断強度を接着強度１の値とした。
【００２７】
別に得られた図１の形状を有する試験片２個を、辺Ａ同士が接触するように金型にインサートし、図３に示すように、さらに辺Ａを中心線として、新たに厚さ１ｍｍ、幅１０ｍｍの帯状部Ｂを、同じ樹脂組成物を用いて射出成形を行い、帯状部Ｂによって接着された接着試験片を得た。得られた試験片について曲げ強度を測定し、その値を接着強度２とした。
【００２８】
実施例１
ナイロン樹脂、ガラス繊維および銅化合物の溶融混練は日本製鋼所製ＴＥＸ３０型２軸押し出し機を用いて行った。相対粘度２．７０のナイロン６６／６共重合体（６６／６＝９５／５％）５０％、相対粘度２．４５のナイロン６樹脂２０％、およびナイロン樹脂１００重量部に対して０．０５重量部のヨウ化第１銅と０．２重量部のヨウ化カリウムをドライブレンドしてシリンダー温度２８０℃、スクリュー回転数１５０ｒｐｍの条件で運転中の押し出し機のフィーダーに供給し、ついで押し出し機先端部のサイドフィーダーから繊維径９μｍ、ストランド長３ｍｍのガラス繊維を供給して溶融混練を行い、押し出しガットを冷却後ペレタイザーでペレット化した。
【００２９】
ここで得られた樹脂組成物を種々の試験片に射出成形して流動性、表面平滑性、材料強度、接着強度などを測定した結果は表１に示すとおりであった。
【００３０】
【表１】
0003633173.tif 000002
【００３１】
【表２】
0003633173.tif 000003
【００３２】
比較例１
ナイロン樹脂として相対粘度２．７０のナイロン６６／６共重合体（６６／６＝９５／５％）のみを７０％用いた以外は実施例１に記載した方法と全く同様に混練、ペレット化、射出成形、物性測定を行った。その結果は表１に示すとおりであり、ここで得られた組成物は接着強度が実施例１に示す本発明の組成物に比べて不足であった。
【００３３】
比較例２
ナイロン樹脂として、相対粘度２．４５のナイロン６樹脂のみを７０％用いた以外は実施例１に記載した方法と全く同様に混練、ペレット化、射出成形、物性測定を行った。その結果は表１に示すとおりであり、ここで得られた組成物は接着強度が実施例１に示す本発明の組成物に比べて不足であった。
【００３４】
比較例３
ヨウ化第一銅とヨウ化カリウムを添加しなかった以外は実施例１に記載した方法と全く同様に混練、ペレット化、射出成形、物性測定を行った。その結果は表１に示すとおりであり、ここで得られた組成物は接着強度が実施例１に示す本発明の組成物に比べて不足であった。
【００３５】
実施例２、参考例１、２
表２に示すように用いるナイロン樹脂、ガラス繊維および銅化合物の種類と配合量を変えた以外は実施例１に記載した方法と全く同様の方法で溶融混練、ペレット化、射出成形、物性測定を行い、表１に示す結果を得た。ここで得られた組成物も流動性、表面平滑性、接着強度の優れた実用価値の高いものであった。
【００３６】
【発明の効果】
以上説明したように、本発明のナイロン樹脂組成物から得られる二色成形品は流動性、表面平滑性、接着強度に優れる。
【図面の簡単な説明】
【図１】実施例で使用した二色成形される前の試験片の形状を示す平面図
【図２】実施例で引っ張り強度測定した試験片の平面図
【図３】実施例で曲げ強度を測定した試験片の平面図および側面図
【図１】
0003633173.tif 000004
【図２】
0003633173.tif 000005
【図３】
0003633173.tif 000006